(57)【要約】【課題】樹脂と複合化していながら良好な木質感が維持され且つ高い耐久性を有する木質複合材が得られる木質複合材の製造方法を提供する。【解決手段】本発明は、第一の木質基材に熱硬化性樹脂液を含浸させた後に前記第一の木質基材を加熱・加圧する工程を含む。前記工程において前記第一の木質基材の含水率が１５〜６０質量％である状態でこの第一の木質基材に前記熱硬化性樹脂液を含浸させる。前記熱硬化性樹脂液が重量平均分子量１０００以下の熱硬化性樹脂を含有し、且つ前記熱硬化性樹脂液の粘度が２００ｍＰａ・ｓ以下、固形分率が７０質量％以上である。【選択図】なし【特許請求の範囲】
【請求項１】
熱硬化性樹脂の硬化物と複合化している第一の木質基材を備える木質複合材を製造する方法であって、前記第一の木質基材に熱硬化性樹脂液を含浸させた後に前記第一の木質基材を加熱・加圧する工程を含み、
前記工程において前記第一の木質基材の含水率が１５〜６０質量％である状態でこの第一の木質基材に前記熱硬化性樹脂液を含浸させるものであり、
前記熱硬化性樹脂液が重量平均分子量１０００以下の熱硬化性樹脂を含有し、且つ前記熱硬化性樹脂液の粘度が２００ｍＰａ・ｓ以下、固形分率が７０質量％以上である木質複合材の製造方法。
【請求項２】
前記木質複合材が第二の木質基材を備えると共に前記第一の木質基材が前記第二の木質基材に接合しており、
前記第一の木質基材が接合される前の前記第二の木質基材の密度が０．７ｇ／ｃｍ３以上であり、前記第二の木質基材に前記第一の木質基材を接合してから、前記第一の木質基材に前記熱硬化性樹脂液を含浸させ、これに続いて前記第一の木質基材を加熱すると共に加圧する請求項１に記載の木質複合材の製造方法。
【請求項３】
前記木質複合材が第二の木質基材を備えると共に前記第一の木質基材が前記第二の木質基材に接合しており、
前記第一の木質基材が接合される前の前記第二の木質基材の密度が０．７ｇ／ｃｍ３以上であり、前記第二の木質基材に接合される前の前記第一の木質基材に前記熱硬化性樹脂液を含浸させてから、前記第一の木質基材と前記第二の木質基材とを、間に接着剤を介在させた状態で重ね、これに続いて前記第一の木質基材と第二の木質基材とを加熱すると共に加圧する請求項１に記載の木質複合材の製造方法。
【請求項４】
前記第一の木質基材に熱硬化性樹脂液を含浸させた後に前記第一の木質基材を加熱すると共に加圧してから、前記第一の木質基材に研磨処理又はブラッシング処理を施す請求項１乃至３のいずれか一項に記載の木質複合材の製造方法。
【請求項５】
請求項１乃至４のいずれか一項に記載の方法で製造され、
前記第一の木質基材の厚みが０．５ｍｍ以上、前記第一の木質基材の密度が０．８ｇ／ｃｍ３以上、前記第一の木質基材のブリネル硬度が２５ＭＰａ以上、吸水膨潤率が１０％以下である木質複合材。
【発明の詳細な説明】
【技術分野】
【０００１】
本発明は木質複合材の製造方法、及びこの方法で製造される木質複合材に関する。
【背景技術】
【０００２】
木材の物理的特性を改善するための手法として、従来、木材を化学修飾する手法、木材成分を変性させる手法、木材の細胞壁に樹脂を含浸させる手法などが検討されてきた。これらの中でも、特に木材の細胞壁に樹脂を含浸させる手法は含浸型ＷＰＣ化処理とよばれている。含浸型ＷＰＣ化処理は木材の硬度や寸法安定性を向上させることで木材の耐久性を向上させるために有効であり、一部実用化もされている。
【０００３】
含浸型ＷＰＣ化処理では、木材の細胞壁中及び細胞壁内孔に樹脂が注入され、この樹脂が硬化することで木材と樹脂が複合化する。この含浸型ＷＰＣ化処理では、木材中の道管や細胞壁内孔などの空隙が樹脂で充填され、更に細胞壁中にも樹脂がある程度含浸するため、木材の耐久性が向上する。含浸型ＷＰＣ化処理は、木材への樹脂の含浸の仕方によって、次の二種類の手法に分類される。第一の手法では、ビニル系モノマーや不飽和ポリエステル、アクリル系オリゴマーなどが細胞壁中及び細胞壁内孔に含浸し、放射線照射や触媒加熱などの処理によって重合反応が生じる。第二の手法では、メラミン系、フェノール系等の樹脂が主に細胞壁中に含浸してから、熱により硬化する。
【先行技術文献】
【特許文献】
【０００４】
【特許文献１】特公平０７−１２１５２１号公報
【特許文献２】特公平０６−０８１６８４号公報
【発明の概要】
【発明が解決しようとする課題】
【０００５】
従来の含浸型ＷＰＣ化処理における第一の手法では、木材に存在する道管や細胞壁内孔などの空隙が樹脂で充填され、更に細胞壁中にも樹脂がある程度含浸するため、木材の耐久性が大きく向上し得る。しかし、道管中が樹脂で充填されるため、処理後の木材には木質感が少なくなり、外観が樹脂に近くなってしまうといった問題があった。
【０００６】
従来の含浸型ＷＰＣ化処理における第二の手法では、樹脂が主に細胞壁中に含浸するため、木材が本来有する外観があまり損なわれない。しかし、樹脂が細胞壁中に含浸するためには樹脂の粘度が低くなければならないため、溶媒によって希釈された固形分率の低い樹脂が木材に含浸することになる。このため、木材の樹脂含浸率を充分に高くすることが難しくなり、木材には充分な耐久性が付与されにくかった。
【０００７】
本発明は上記事由に鑑みてなされたものであり、樹脂と複合化していながら良好な木質感が維持され且つ高い耐久性を有する木質複合材が得られる木質複合材の製造方法、及び木質複合材を提供することを目的とする。
【課題を解決するための手段】
【０００８】
本発明に係る木質複合材の製造方法は、熱硬化性樹脂の硬化物と複合化している第一の木質基材を備える木質複合材を製造する方法であって、前記第一の木質基材に熱硬化性樹脂液を含浸させた後に前記第一の木質基材を加熱・加圧する工程を含み、前記工程において前記第一の木質基材の含水率が１５〜６０質量％である状態でこの第一の木質基材に前記熱硬化性樹脂液を含浸させるものであり、前記熱硬化性樹脂液が重量平均分子量１０００以下の熱硬化性樹脂を含有し、且つ前記熱硬化性樹脂液の粘度が２００ｍＰａ・ｓ以下、固形分率が７０質量％以上である。
【０００９】
本発明においては、前記木質複合材が第二の木質基材を備えると共に前記第一の木質基材が前記第二の木質基材に接合しており、前記第一の木質基材が接合される前の前記第二の木質基材の密度が０．７ｇ／ｃｍ３以上であり、前記第二の木質基材に前記第一の木質基材を接合してから、前記第一の木質基材に前記熱硬化性樹脂液を含浸させ、これに続いて前記第一の木質基材を加熱すると共に加圧してもよい。
【００１０】
本発明においては、前記木質複合材が第二の木質基材を備えると共に前記第一の木質基材が前記第二の木質基材に接合しており、前記第一の木質基材が接合される前の前記第二の木質基材の密度が０．７ｇ／ｃｍ３以上であり、前記第二の木質基材に接合される前の前記第一の木質基材に前記熱硬化性樹脂液を含浸させてから、前記第一の木質基材と前記第二の木質基材とを、間に接着剤を介在させた状態で重ね、これに続いて前記第一の木質基材と第二の木質基材とを加熱すると共に加圧してもよい。
【００１１】
本発明においては、前記第一の木質基材に熱硬化性樹脂液を含浸させた後に前記第一の木質基材を加熱すると共に加圧してから、前記第一の木質基材に研磨処理又はブラッシング処理を施してもよい。
【００１２】
本発明に係る木質複合材は、前記方法で製造され、前記第一の木質基材の厚みが０．５ｍｍ以上、前記第一の木質基材の密度が０．８ｇ／ｃｍ３以上、前記第一の木質基材のブリネル硬度が２５ＭＰａ以上、吸水膨潤率が１０％以下である。
【発明の効果】
【００１３】
本発明によれば、樹脂と複合化していながら良好な木質感が維持され且つ高い耐久性を有する木質複合材が得られる。
【発明を実施するための形態】
【００１４】
本実施形態で製造される木質複合材は、第一の木質基材と、第二の木質基材とを備える。第一の木質基材は熱硬化性樹脂の硬化物と複合化しており、更に第一の木質基材は第二の木質基材に接合している。この木質複合材の製造にあたっては、第一の木質基材、第二の木質基材、及び熱硬化性樹脂液が使用される。尚、木質複合材は第二の木質基材を備えなくてもよい。例えば木質複合材は、熱硬化性樹脂の硬化物と複合化している第一の木質基材のみで構成されてもよい。
【００１５】
第一の木質基材の材質は木質材であれば特に制限されないが、樹脂が含浸しやすく、樹脂の硬化阻害を引き起こすような成分の含有量が少なく、更に含浸している樹脂の硬化中に割れなどの欠点が生じにくいような材質であることが好ましい。第一の木質基材の材質の好ましい具体例としては、床材の表面材に広く用いられている広葉樹であるブナ、ナラ、カバ、ウォールナット、針葉樹であるスギ、ヒノキ、マツなどが挙げられる。第一の木質基材は例えばこれらの木質材から形成される単板（木質単板）であってよい。
【００１６】
第一の木質基材の厚みは、特に制限されないが、０．２〜４．０ｍｍの範囲であることが好ましい。第一の木質基材の密度は０．２〜０．７ｇ／ｃｍ３であることが好ましい。
【００１７】
第二の木質基材の材質も木質材であれば特に制限されないが、密度の高い材質であることが好ましく、特に第二の木質基材の密度が０．７ｇ／ｃｍ３以上であることが好ましい。第二の木質基材の密度が第一の木質基材よりも高いと、第二の木質基材に起因して木質複合材の硬度が低下することが抑制される。第二の木質基材の密度上限は特に制限されないが、一般的には１．４ｇ／ｃｍ３程度が好ましい。
【００１８】
このような密度が０．７ｇ／ｃｍ３以上の第二の木質基材の具体例としては、ユーカリ、ラミン、メランチ、チーク、マカンバ、クルイン、チーク、アカガシなどの密度が高い材料から形成された合板や、高密度のパーティクルボード、ＭＤＦ、ハードボードなどが例示される。
【００１９】
第二の木質基材の厚みは特に制限されないが、第一の基材厚みに応じて、例えば９〜１２ｍｍの間で適宜設定される。第一の木質基材と第二の木質基材とを合計した厚みは、例えば木質複合材が一般的な木質材床材として使用される場合には１０〜１５ｍｍの範囲であることが好ましく、１２ｍｍ程度がより好ましい。
【００２０】
熱硬化性樹脂液は、重量平均分子量１０００以下の熱硬化性樹脂を含有し、且つこの熱硬化性樹脂液の粘度が２００ｍＰａ・ｓ以下、固形分率が７０質量％以上である。
【００２１】
この熱硬化性樹脂の重量平均分子量はゲル浸透クロマトグラフ（ＧＰＣ）分析（カラム：ＴＳＫｇｅｌ Ｓｕｐｅｒ ＨＭ-Ｈ，溶離液：クロロホルム）により測定される。重量平均分子量１０００以下の熱硬化性樹脂としては、特に限定はされないが、木材中の水酸基と親和性の高い樹脂であることが好ましく、特にイソシアネート系樹脂、エポキシ系樹脂、メラミン系樹脂などが好ましい。イソシアネート系樹脂としては、ＭＤＩ（４，４’−ジフェニルメタンジイソシアナート）、ＨＤＩ（ヘキサメチレンジイソシアネート）等が挙げられる。熱硬化性樹脂の重量平均分子量の下限は特に制限されず，低いほど好ましいが、実際上の下限は５０である。
【００２２】
熱硬化性樹脂液は、粘度調整などのために、熱硬化性樹脂以外の成分を含有してもよい。例えば熱硬化性樹脂液は、メタノール、エタノール、イソプロパノール等のアルコール類、アセトン、メチルエチルケトン等のケトン類、テトラエトキシシラン等のシラノール類、トルエン、キシレン、酢酸メチル、酢酸エチル、ジメチルスルホキシドなどを含有してもよい。
【００２３】
熱硬化性樹脂液の粘度は、この熱硬化性樹脂液が第一の木質基材に含浸する際において２００ｍＰａ・ｓ以下であればよい。例えば熱硬化性樹脂液が第一の木質基材に含浸する際に、熱硬化性樹脂液が加温されることによってその粘度が２００ｍＰａ・ｓ以下となっていてもよい。熱硬化性樹脂液の粘度の下限は特に制限されず，低いほど好ましいが、通常２０ｍＰａ・ｓ程度である。
【００２４】
熱硬化性樹脂液の固形分率の上限は特に制限されず、固形分率が１００質量％、すなわち熱硬化性樹脂液が熱硬化性樹脂のみで構成されていてもよい。
【００２５】
本実施形態では、木質複合材を製造するにあたり、第一の木質基材に熱硬化性樹脂液を含浸させる。第一の木質基材に熱硬化性樹脂液を含浸させるための手法としては、第一の木質基材に熱硬化性樹脂液を塗布する方法が挙げられる。熱硬化性樹脂液の塗布方法としては、エアスプレー、ロールコート、カーテンフローコートなどが例示される。
【００２６】
第一の木質基材に熱硬化性樹脂液が含浸することによって、第一の木質基材の樹脂含有量が１００ｇ／ｍ２以上となることが好ましい。この樹脂含有量は、第一の木質基材と第二の木質基材との積層方向への投影面積に対する、第一の木質基材中の樹脂固形分量或いは加熱加圧処理後の第一の木質基材中の樹脂硬化物の量である。
【００２７】
第一の木質基材に熱硬化性樹脂液が含浸する際、第一の木質基材の含水率は１５〜６０質量％の範囲に調整される。これにより、第一の木質基材に熱硬化性樹脂液が含浸すると第一の木質基材が非常に可塑化しやすくなると共に、第一の木質基材と熱硬化性樹脂との反応性が大きく向上する。そのため、第一の木質基材が加熱加圧される場合により低圧下で第一の木質基材が緻密化する。また、熱硬化性樹脂の重合反応や熱硬化性樹脂と第一の木質基材との架橋反応が第一の木質基材へ熱硬化性樹脂液が含浸した直後から開始し、この反応は第一の木質基材が加熱加圧されることで更に促進するため、熱硬化性樹脂の硬化に要する時間が短縮される。
【００２８】
第一の木質基材の含水率について更に説明する。第一の木質基材のような木材中の水分は結合水と自由水に分けられる。木材の含水率が０〜３０質量％の領域においては、水分は結合水として木材の細胞壁に吸着する。含水率が３０質量％以上の領域においては、水分は自由水として細胞壁内孔に取り込まれ、木材の物理的性質に大きく影響しない。また、木材中の細胞壁では、セルロースが骨格要素となり、その周囲をヘミセルロース、リグニンが、充填成分として取り巻いている。木材が可塑化するには、この充填成分であるヘミセルロース、リグニンが熱により可塑化する必要がある。これらの充填成分の軟化温度は、木材中の含水率によって大きく変動し、例えば木材が完全に乾いた状態ではヘミセルロースの軟化温度は１６０〜２００℃、リグニンの軟化温度は１３０〜２３０℃であるが、木材の含水率が３０質量％以上で細胞壁に水分で充填されている状態ではヘミセルロースの軟化温度は−２０〜６０℃、リグニンの軟化温度は６０〜１３０℃と大きく低下する。そのため、第一の木質基材が加熱加圧される場合、理論上では含水率０〜３０％の領域において、含水率が高いほど第一の木質基材が低温で大きく可塑化し、第一の木質基材が容易に緻密化する。しかし、実際に第一の木質基材が加熱加圧される場合には熱盤などからの熱によって第一の木質基材中の水分が５〜１０％程度蒸発してしまう。そのため、第一の木質基材が９０〜１５０℃の温度範囲で加熱加圧される場合に、第一の木質基材が充分に可塑化するためには、第一の木質基材の含水量が１５質量％以上である必要がある。一方、第一の木質基材が加熱加圧される際に含水率が高すぎると、第一の木質基材中で水蒸気が膨張して第一の木質基材が内部から破壊されてしまう、いわゆるパンクと呼ばれる現象が発生するおそれがあるため、第一の木質基材の含水率は６０質量％以下である必要がある。
【００２９】
また、一般的に木材に樹脂や塗料を塗布する場合の適切な木材の含水率は８〜１２質量％といわれており、この含水率が８質量％より低いと塗膜の耐久性が劣り、１２質量％より高いと、塗膜付着性の低下、塗膜の発泡、木材の寸法の狂いや割れの発生、塗膜の白化、塗料の乾燥の遅れなどの、さまざまな問題が生じる。しかし、本実施形態では、含水率が１５〜６０質量％の範囲にある第一の木質基材に熱硬化性樹脂液が塗布されるなどして含浸した後、この第一の木質基材が加熱加圧されても、欠陥は生じにくい。本実施形態では、第一の木質基材が加圧されることにより緻密化し、この状態で第一の木質基材中の水分と熱とによって第一の木質基材中の熱硬化性樹脂同士の重合反応や熱硬化性樹脂と第一の木質基材との架橋反応が促進されることで、第一の木質基材の緻密化した状態が維持される。更に木材に樹脂や塗料が塗布されるだけの場合と比較して、樹脂の密着性が向上し、樹脂の発泡が抑制され、第一の木質基材の寸法の狂い・割れが抑制され、白化が抑制され、乾燥速度が向上するなどして、欠陥が生じにくくなる。そのため、一般的に好ましい条件ではないといわれている含水率が高い条件下においても、欠陥が生じにくくなり、熱硬化性樹脂液が塗布されることで第一の木質基材に含浸しても第一の木質基材の樹脂含浸率が高くなる。
【００３０】
第一の木質基材の含水率は、例えばスプレーやロールなどにより第一の木質基材に水分が付与されるなどして調整される。
【００３１】
熱硬化性樹脂液が第一の木質基材に更に含浸しやすくなるためには、熱硬化性樹脂液が第一の木質基材に含浸する前に第一の木質基材に適宜の前処理が施されてもよい。この前処理としては、例えば第一の木質基材にプレヒートを施すことで内部の空気を除去する処理、第一の木質基材の表面に機械加工を施すなどして通道性を向上する処理、第一の木質基材を加圧圧縮してから加圧力を解除して元の形状に回復させることでこの回復力を利用して樹脂の含浸性を向上する処理などが挙げられる。また熱硬化性樹脂液にも、加熱による低粘度化などの処理が施されてもよい。
【００３２】
本実施形態では熱硬化性樹脂液は、第一の木質基材が第二の木質基材と接合されていない状態で第一の木質基材に含浸してもよく、第一の木質基材が第二の木質基材と接合してから第一の木質基材に含浸してもよい。
【００３３】
第一の木質基材が第二の木質基材と接合してから熱硬化性樹脂液が第一の木質基材に含浸する場合には、例えばまず第一の木質基材が第二の木質基材に接着剤などで接着されて接合する。接着剤としては、特に限定されないが、例えば酢酸ビニル樹脂エマルション接着剤、水性高分子・イソシアネート系接着剤など、一般的な突板複合材用途に用いられる接着剤が挙げられる。続いて、第一の木質基材の第二の木質基材側とは反対側の面上に熱硬化性樹脂液が塗布されるなどして、第一の木質基材に熱硬化性樹脂液が含浸する。続いて熱盤などにより、第一の木質基材が第二の木質基材と共に、第一の木質基材と第二の木質基材の積層方向に加圧されると共に加熱される。これにより木質複合材が得られる。この場合、第一の木質基材が加熱加圧される際にはこの第一の木質基材が水分と熱により大きく可塑化されているため、加圧には第一の木質基材が選択的に圧縮変形され、これにより木質複合材の表面硬度が大幅に向上し得る。
【００３４】
第一の木質基材が第二の木質基材と接合されていない状態で熱硬化性樹脂液が第一の木質基材に含浸する場合には、例えばまず第一の木質基材の、第二の木質基材と重なることになる面とは反対側の面上に熱硬化性樹脂液が塗布されるなどして、第一の木質基材に熱硬化性樹脂液が含浸する。一方、第二の木質基材の、第一の木質基材と重なることになる面上に、接着剤が塗布される、続いて、第二の木質基材と第一の木質基材とが重ねられ、この状態で、熱盤などにより、第一の木質基材が第二の木質基材と共に、第一の木質基材と第二の木質基材の積層方向に加圧されると共に加熱される。これにより木質複合材が得られる。この場合、一回の加熱加圧工程で、木材単板と熱硬化性樹脂とが複合化すると同時に木材単板と第二の木質基材とが接合される。
【００３５】
尚、熱硬化性樹脂の硬化物と複合化された第一の木質基材のみで木質複合材が構成される場合には、例えば熱硬化性樹脂液が第一の木質基材に含浸した後、第一の木質基材のみが加熱加圧されることで、木質複合材が得られる。
【００３６】
上記のようにして木質複合材が製造されると、第一の木質基材に熱硬化性樹脂液が含浸する際、この熱硬化性樹脂液が含有する熱硬化性樹脂の重量平均分子量が１０００以下であり且つこの熱硬化性樹脂液の粘度が２００ｍＰａ・ｓ以下であることから、熱硬化性樹脂液が第一の木質基材に非常に含浸しやすくなる。例えば第一の木質基材の厚みが０．５ｍｍ以上である場合には、第一の木質基材に、その投影面積に対して１００ｇ／ｍ２以上の割合で熱硬化性樹脂液が含浸することも可能となる。熱硬化性樹脂液の割合が前記のように１００ｇ／ｍ２以上となり、更に第一の木質基材の厚みが０．５ｍｍであれば、第一の木質基材の乾燥質量に対する含浸率は約３５質量％にもなる。一般的に木材の細胞壁中には水分が約２５質量％吸着することが可能である。このため、第一の木質基材に含浸した熱硬化性樹脂液中の熱硬化性樹脂が全て細胞壁中の水酸基と反応すると仮定した場合、熱硬化性樹脂液が７０質量％以上であると、理論上では第一の木質基材の細胞壁中の水酸基のほぼ全てが熱硬化性樹脂と反応可能であると考えられる。すなわち、重量平均分子量が１０００以下の熱硬化性樹脂を含有し、粘度が２００ｍＰａ・ｓ以下であり、固形分が７０質量％以上である熱硬化性樹脂液が第一の木質基材に塗布されることで第一の木質基材に含浸すると、熱硬化性樹脂液の割合が１００ｇ／ｍ２以上であり、第一の木質基材の厚みが０．５ｍｍ以上であれば、第一の木質基材の表層の厚み０．５ｍｍの領域においては理論上では細胞壁中の水酸基がほぼ完全に熱硬化性樹脂液で置換されることも可能であり、これにより木質複合材の耐久性が非常に高くなる。
【００３７】
また、第一の木質基材に熱硬化性樹脂液が含浸すると、第一の木質基材の可塑性が高くなって圧縮されやすくなる。この第一の木質基材が加熱加圧されることで、第一の木質基材が加圧によって容易に圧縮されて緻密化する。更に第一の木質基材中の熱硬化性樹脂の重合反応が進行して、第一の木質基材と熱硬化性樹脂とが複合化する。このため、第一の木質基材は緻密化した状態で熱硬化性樹脂と複合化し、これにより第一の木質基材の硬度や寸法安定性が高くなり、耐久性が高くなる。
【００３８】
熱硬化性樹脂液が含浸している第一の木質基材が加熱加圧される際の加熱加圧条件は、熱硬化性樹脂の種類や、第一の木質基材の材質、含水率、厚みなどに応じて適宜設定されるが、特に処理後の第一の木質基材の密度が０．８ｇ／ｃｍ３以上となるような条件であることが好ましい。このためには、第一の木質基材の加熱温度が９０〜２００℃の範囲、加圧力が１〜１０ＭＰａの範囲、加熱加圧時間が３０〜３００秒の範囲で調整されることが好ましい。
【００３９】
本実施形態によれば、第一の木質基材が樹脂と複合化することにより高い耐久性を有する木質複合材が得られる。特にこのような樹脂との複合化により、第一の木質基材のブリネル硬度が２５ＭＰａ以上となり、ＪＩＳ  Ｚ２１０１に従う２４時間吸水による寸法変化率（吸水膨潤率）が１０％以下となることが好ましい。更に本実施形態によれば、このように第一の木質基材が樹脂と複合化しているにもかかわらず、研磨処理やブラッシング処理が施されなくても第一の木質基材の木質感が優れたものとなる。
【００４０】
加熱加圧された後の第一の木質基材には、更に研磨処理とブラッシング処理のうち少なくとも一方が施されてもよい。この場合、第一の木質基材の表面上に付着している熱硬化性樹脂が除去され、第一の木質基材の木質感が更に向上する。
【００４１】
研磨処理に用いられる装置としては、例えば研磨布紙を備える研磨機やブラスト処理装置などが挙げられる。研磨機における研磨布紙の番手は８０〜２４０番手（＃８０〜＃２４０）であることが好ましいが、これに限られず、樹脂の種類や第一の木質基材の材質などに応じて適宜設定される。
【００４２】
研磨処理においてブラスト処理装置が用いられる場合、砥粒としてはけい砂、アルミナ、ガラスビーズ、スチールショット、スチールグリッドなど適宜の粒子が用いられる。砥粒の粒子径は０．１〜０．３ｍｍの範囲であることが好ましい。砥粒の噴射圧力は例えば０．１〜０．８ＭＰａの範囲で調整される。これらの砥粒の種類、粒子径、噴射圧力などの処理条件は、熱硬化性樹脂の種類、第一の木質基材の材質などに応じて適宜設定される。
【００４３】
ブラッシング処理には、例えばブラシロールが使用される。ブラシロールとしては例えばワイヤーブラシやグリッドブラシが用いられる。ブラッシング処理の処理回数は１〜１０回程度が好ましいが、熱硬化性樹脂の種類、第一の木質基材の材質などに応じて適宜設定される。
【００４４】
このようにして得られる木質複合材には、表面保護等のために、必要に応じて塗装が施されてもよい。
【００４５】
以上のようにして得られる木質複合材は種々の用途に適用可能であり、例えば床材や化粧材などの建築材などして利用可能である。
【実施例】
【００４６】
［実施例１］
厚み０．８４ｍｍの気乾状態のブナスライス単板を用意し、これにスプレーを用いて水を吹き付けることで、含水率１５．４質量％の第一の木質基材を得た。この含水率は、非破壊式高周波木材水分計ＨＭ８−ＷＳ１（菊川鉄工所製）により測定した。第二の木質基材としては厚み１２ｍｍ、密度０．８２ｇ／ｃｍ３のユーカリ合板を用意した。更に、重量平均分子量３７０のＭＤＩ（４，４’−ジフェニルメタンジイソシアナート）を含有する、粘度３４ｍＰａ・ｓ、固形分率９５質量％、テトラエトキシシラン（ＴＥＯＳ）含有量５質量％の熱硬化性樹脂液を用意した。
【００４７】
第一の木質基材を第二の木質基材に合成ゴムラテックス接着剤（商品名インスターボンドＬＢ３７０、住友林業クレスト株式会社製）を８０ｇ／ｍ２の塗布量で塗布し，加熱温度１００℃，加圧力１ＭＰａの条件で６０秒加圧して接合した。次に、第一の木質基材の第二の木質基材とは反対側の面上に熱硬化性樹脂液をロールコーターで１４９ｇ／ｍ２の塗布量で塗布した。続いてこの第一の木質基材を第二の木質基材と共に加熱温度１５０℃、加圧力１０ＭＰａの条件で６０秒加熱加圧した。続いて、この第一の木質基材の第二の木質基材とは反対側の面にブラシロールを用いてブラッシング処理を２回施すことで、第一の木質基材に付着した樹脂を除去した。続いて、第一の木質基材の第二の木質基材とは反対側の面上に、ロールコーターで紫外線硬化型ウレタンアクリレート塗装を施すことで厚み３０μｍの塗装膜を形成した。
【００４８】
［実施例２］
厚み２．０ｍｍの気乾状態のブナスライス単板を用意し、これに水分を添加することで、含水率１５．３質量％の第一の木質基材を得た。第二の木質基材としては厚み９．０ｍｍ、密度０．８２ｇ／ｃｍ３のユーカリ合板を用意した。また、第一の木質基材の加熱加圧条件を、加熱温度１５０℃、加圧力３ＭＰａ、加熱加圧時間６０秒とした。それ以外の条件は実施例１と同じにして、木質複合材を得た。
【００４９】
［実施例３］
厚み０．８０ｍｍの気乾状態のブナスライス単板を用意し、これに水分を添加することで、含水率１５．７質量％の第一の木質基材を得た。第二の木質基材及び熱硬化性樹脂液としては、実施例１の場合とおなじものを用意した。
【００５０】
第一の木質基材を第二の木質基材に接着剤で接合することなく、第一の木質基材の厚み方向の両面に熱硬化性樹脂液をロールコーターで約１００ｇ／ｍ２ずつ（合計２０４ｇ／ｍ２）塗布した。続いて第二の木質基材上面に合成ゴムラテックス接着剤（商品名インスターボンドＬＢ３７０、住友林業クレスト株式会社製）を８０ｇ／ｍ２の塗布量で塗布し，第一の木質基材を第二の木質基材の上に重ね、第一の木質基材を第二の木質基材と共に加熱温度１４０℃、加圧力７．５ＭＰａの条件で１８０秒加熱加圧した。続いて、この第一の木質基材の第二の木質基材とは反対側の面に実施例１の場合と同じブラッシング処理と紫外線硬化型ウレタンアクリレート塗装とを施すことで、木質複合材を得た。
【００５１】
［実施例４］
厚み０．８０ｍｍの気乾状態のブナスライス単板を用意し、これに水分を添加することで、含水率５３．１質量％の第一の木質基材を得た。
【００５２】
それ以外の条件は実施例３と同じにして、木質複合材を得た。
【００５３】
［実施例５］
厚み２．１２ｍｍの気乾状態のスギスライス単板を用意し、これに水分を添加することで含水率１５．４質量％の第一の木質基材を得た。第二の木質基材としては厚み９．０ｍｍ、密度０．８２ｇ／ｃｍ３のユーカリ合板を用意した。熱硬化性樹脂液としては実施例１の場合と同じものを用意した。
【００５４】
第一の木質基材を第二の木質基材に接着剤で接合し，次に、第一の木質基材の第二の木質基材とは反対側の面上に熱硬化性樹脂液をフローコーターで２５３ｇ／ｍ２の塗布量で塗布した。
【００５５】
それ以外の条件は実施例１の場合と同じにして木質複合材を得た。
【００５６】
［実施例６］
厚み０．８０ｍｍの気乾状態のナラスライス単板を用意し、これに水分を添加することで、含水率２５．３質量％の第一の木質基材を得た。第二の木質基材としては厚み１２ｍｍ、密度０．８２ｇ／ｃｍ３のユーカリ合板を用意した。更に、重量平均分子量５２１のエポキシ樹脂を含有する、粘度１８０ｍＰａ・ｓ、固形分率１００質量％の熱硬化性樹脂液（コニシ株式会社製の商品名ユニエポ）を用意した。
【００５７】
第一の木質基材を第二の木質基材に接着剤で接合した。次に、第一の木質基材の第二の木質基材とは反対側の面上に熱硬化性樹脂液をロールコーターで１５２ｇ／ｍ２の塗布量で塗布した。続いてこの第一の木質基材を第二の木質基材と共に加熱温度１４０℃、加圧力７．５ＭＰａの条件で６０秒加熱加圧した。続いて、この第一の木質基材の第二の木質基材とは反対側の面に実施例１の場合と同じブラッシング処理と紫外線硬化型ウレタンアクリレート塗装とを施すことで、木質複合材を得た。
【００５８】
［実施例７］
厚み０．８１ｍｍの気乾状態のカバスライス単板を用意し、これに水分を添加することで、含水率２５．１質量％の第一の木質基材を得た。第二の木質基材としては厚み１２ｍｍ、密度０．８２ｇ／ｃｍ３のユーカリ合板を用意した。更に、重量平均分子量５２１のエポキシ樹脂を含有する、粘度１８０ｍＰａ・ｓ、固形分率１００質量％の熱硬化性樹脂液（コニシ株式会社製の商品名ユニエポ）を用意した。
【００５９】
第一の木質基材を第二の木質基材に接着剤で接合した。次に、第一の木質基材の第二の木質基材とは反対側の面上に熱硬化性樹脂液をロールコーターで１５２ｇ／ｍ２の塗布量で塗布した。続いてこの第一の木質基材を第二の木質基材と共に加熱温度１４０℃、加圧力７．５ＭＰａの条件で６０秒加熱加圧した。続いて、この第一の木質基材の第二の木質基材とは反対側の面に、粒径１．０ｍｍのアルミナ粒子を用いて噴射圧力０．４ＭＰａの条件でブラスト処理を１分間施した。続いて、第一の木質基材の第二の木質基材とは反対側の面上に、ロールコーターで紫外線硬化型ウレタンアクリレート塗装を施すことで厚み３０μｍの塗装膜を形成した。
【００６０】
［実施例８］
厚み１．０５ｍｍの気乾状態のブナスライス単板を用意し、これに水分を添加することで、含水率１５．３質量％の第一の木質基材を得た。第二の木質基材としては厚み１２ｍｍ、密度１．１０ｇ／ｃｍ３のハードボードを用意した。更に、重量平均分子量７２８のＨＤＩ（ヘキサメチレンジイソシアネート）系ポリイソシアネートを含有する、固形分率８５質量％の熱硬化性樹脂液（旭化成ケミカルズ株式会社製の商品名デュラネートＴＬＡ１００にＴＥＯＳを質量割合で１０質量％添加して希釈することで，粘度１９５Ｐａ・ｓに調整した樹脂液）を用意した。
【００６１】
第一の木質基材を第二の木質基材に接着剤で接合した。次に、第一の木質基材の第二の木質基材とは反対側の面上に熱硬化性樹脂液をロールコーターで１５４ｇ／ｍ２の塗布量で塗布した。続いてこの第一の木質基材を第二の木質基材と共に加熱温度１４０℃、加圧力１０ＭＰａの条件で１８０秒加熱加圧した。続いて、この第一の木質基材の第二の木質基材とは反対側の面に、粒径０．７ｍｍのスチールグリッド粒子を用いて噴射圧力０．４ＭＰａの条件でブラスト処理を１分間施した。続いて、第一の木質基材の第二の木質基材とは反対側の面上に、ロールコーターで紫外線硬化型ウレタンアクリレート塗装を施すことで厚み３０μｍの塗装膜を形成した。
【００６２】
［実施例９］
厚み１．０７ｍｍの気乾状態のスギスライス単板を用意し、これに水分を添加することで、含水率１５．２質量％の第一の木質基材を得た。第二の木質基材としては厚み１２ｍｍ、密度１．１０ｇ／ｃｍ３のハードボードを用意した。更に、重量平均分子量７２８のＨＤＩ（ヘキサメチレンジイソシアネート）系ポリイソシアネートを含有する、固形分率８５質量％の熱硬化性樹脂液（旭化成ケミカルズ株式会社製の商品名デュラネートＴＬＡ１００にＴＥＯＳを質量割合で１５質量％添加して希釈することで，粘度１５５Ｐａ・ｓに調整した樹脂液）を用意した。
【００６３】
それ以外の条件は実施例８の場合と同じにして、木質複合材を得た。
【００６４】
［実施例１０］
厚み０．８１ｍｍの気乾状態のブナスライス単板を用意し、これに水分を添加することで、含水率１５．４質量％の第一の木質基材を得た。
【００６５】
加熱加圧処理後には、ブラッシング処理、ブラスト処理等の表面処理を施すことなく第一の木質基材に塗装を施した。
【００６６】
それ以外の条件は実施例１の場合と同じにして、木質複合材を得た。
【００６７】
［実施例１１］
厚み０．８２ｍｍの気乾状態のブナスライス単板を用意し、これに水分を添加することで、含水率１４．９質量％の第一の木質基材を得た。第二の木質基材としては厚み１２ｍｍ、密度０．５２ｇ／ｃｍ３のスギ合板を用意した。更に、重量平均分子量３７０のＭＤＩ（４，４’−ジフェニルメタンジイソシアナート）を含有する、粘度３４ｍＰａ・ｓ、固形分率９５質量％の熱硬化性樹脂液を用意した。
【００６８】
それ以外の条件は実施例１の場合と同じにして、木質複合材を得た。
【００６９】
［比較例１］
厚み０．８１ｍｍの気乾状態のブナスライス単板を用意し、これに水分を添加することで、含水率１４．７質量％の第一の木質基材を得た。第二の木質基材としては厚み１２ｍｍ、密度０．８２ｇ／ｃｍ３のユーカリ合板を用意した。更に、重量平均分子量２３２９のＨＤＩ（ヘキサメチレンジイソシアネート）系ポリイソシアネートを含有する、粘度１５２０ｍＰａ・ｓ、固形分率１００質量％の熱硬化性樹脂液（旭化成ケミカルズ株式会社製の商品名デュラネートＴＳＥ１００）を用意した。
【００７０】
第一の木質基材を第二の木質基材に接着剤で接合した。次に、第一の木質基材の第二の木質基材とは反対側の面上に熱硬化性樹脂液をロールコーターで１４９ｇ／ｍ２の塗布量で塗布した。続いてこの第一の木質基材を第二の木質基材と共に加熱温度１４０℃、加圧力１０ＭＰａの条件で６０秒加熱加圧した。続いて、この第一の木質基材の第二の木質基材とは反対側の面に、粒径０．７ｍｍのスチールグリッド粒子を用いて噴射圧力０．４ＭＰａの条件でブラスト処理を１分間施した。続いて、第一の木質基材の第二の木質基材とは反対側の面上に、ロールコーターで紫外線硬化型ウレタンアクリレート塗装を施すことで厚み３０μｍの塗装膜を形成した。
【００７１】
［比較例２］
厚み０．７９ｍｍの気乾状態のナラスライス単板を用意し、これに水分を添加することで、含水率１５．１質量％の第一の木質基材を得た。第二の木質基材としては厚み１２ｍｍ、密度０．８２ｇ／ｃｍ３のユーカリ合板を用意した。更に、重量平均分子量１３８０のアクリル酸ポリマーを含有する、粘度２６０ｍＰａ・ｓ、固形分率５０質量％の熱硬化性樹脂液（ＢＡＳＦ社製の商品名アクロデュアＤＳ３５３０）を用意した。
【００７２】
第一の木質基材を第二の木質基材に接着剤で接合した。次に、第一の木質基材の第二の木質基材とは反対側の面上に熱硬化性樹脂液をロールコーターで１４９ｇ／ｍ２の塗布量で塗布した。続いてこの第一の木質基材を第二の木質基材と共に加熱温度１４０℃、加圧力７．５ＭＰａの条件で６０秒加熱加圧した。続いて、この第一の木質基材の第二の木質基材とは反対側の面に、粒径１．０ｍｍのアルミナ粒子を用いて噴射圧力０．４ＭＰａの条件でブラスト処理を１分間施した。続いて、第一の木質基材の第二の木質基材とは反対側の面上に、ロールコーターで紫外線硬化型ウレタンアクリレート塗装を施すことで厚み３０μｍの塗装膜を形成した。
【００７３】
［比較例３］
厚み１．９４ｍｍの気乾状態のブナスライス単板を用意し、これに水分を添加することで、含水率１４．７質量％の第一の木質基材を得た。第二の木質基材としては厚み９．０ｍｍ、密度０．８２ｇ／ｃｍ３のユーカリ合板を用意した。更に、重量平均分子量３７０のＭＤＩ（４，４’−ジフェニルメタンジイソシアナート）を含有する、粘度３４ｍＰａ・ｓ、固形分率９５質量％の熱硬化性樹脂液を用意した。
【００７４】
第一の木質基材を第二の木質基材に接着剤で接合した。次に、第一の木質基材の第二の木質基材とは反対側の面上に熱硬化性樹脂液をロールコーターで１４９ｇ／ｍ２の塗布量で塗布した。これにより、木質材料を得た。
【００７５】
［比較例４］
厚み０．８１ｍｍ、含水率１．２質量％の全乾状態のスギスライス単板を用意し、これを第一の木質基材とした。第二の木質基材としては厚み１２ｍｍ、密度０．８２ｇ／ｃｍ３のユーカリ合板を用意した。更に、重量平均分子量３７０のＭＤＩ（４，４’−ジフェニルメタンジイソシアナート）を含有する、粘度３４ｍＰａ・ｓ、固形分率９５質量％の熱硬化性樹脂液を用意した。
【００７６】
それ以外の条件は実施例１の場合と同じにして、木質複合材を得た。
【００７７】
［評価試験］
木質複合材における第一の木質基材の樹脂含浸率、圧縮率及び密度を調査した。
【００７８】
樹脂含浸率は、全乾重量法により算出し，圧縮率について第一の木質基材の処理前の厚みに対する処理後の厚みの百分率（（処理後厚み／処理前厚み）×１００）を算出した。また密度は、ＪＩＳ  Ｚ２１０１により算出した。
【００７９】
また、木質複合材における第一の木質基材のブリネル硬度を、ＪＩＳ  Ｚ２１０１に規定される木材の評価手法に従って測定した。
【００８０】
また、２４時間吸水による寸法変化率（吸水膨潤率）を、ＪＩＳ  Ｚ２１０１に従って測定した。
【００８１】
また、意匠性の評価のため、ＪＩＳ  Ｚ８７４１に規定される光沢値の測定方法に基づき、木質複合材の光沢値を測定した。
【００８２】
結果を表１に示す。
【００８３】
【表１】
2012045851.tif 000002
尚、含水率の低い第一の木質基材が使用されている比較例４では樹脂が硬化せず、このため評価は行わなかった。